КОМПОЗИЦИЯ ДЛЯ ВКЛЮЧЕНИЯ В ПОЛИМЕРИЗУЮЩИЕСЯ МАТЕРИАЛЫ И СПОСОБ ЕЕ ПОЛУЧЕНИЯ

1. Композиция для включения в полимеризующиеся материалы, содержащая предварительно обработанные наночастицы оксида цинка, отличающаяся тем, что композиция содержит обработанные амином и органосиланом наночастицы оксида цинка, гомогенно распределенные в воде или органической матрице.
2. Композиция по п.1, отличающаяся тем, что она содержит наночастицы оксида цинка, обработанные этилендиамином, и/или моноэтаноламином, и/или полиоксипропилендиамином, и/или полиоксипропилентриамином.
3. Композиция по п.1, отличающаяся тем, что она содержит наночастицы оксида, обработанные органосиланом, выбранным из ряда: 3-(2-аминоэтил)-аминопропилтриметоксисилан, 3-аминопропилтриэтоксисилан, диэтиламинометилтриэтоксисилан, метилтриметоксисилан, метилтриэтоксисилан, диметилдиэтоксисисилан, винилтриметоксисилан, винилтриэтоксисилан, фенилтриметоксисилан, октилтриэтоксисилан.
4. Композиция по п.1, отличающаяся тем, что она содержит обработанные амином и органосиланом наночастицы оксида цинка, гомогенно распределенные в матрице диалкилфталата, выбранном из ряда: диоктилфталат, ди(2-этил)гексилфталат, диизононилфталат, дибутилфталат, диизобутилфталат.
5. Композиция по п.1, отличающаяся тем, что она содержит обработанные амином и органосиланом наночастицы оксида цинка, гомогенно распределенные в матрице органического растворителя, выбранного из ряда: толуол, ксилол, бензол, бензиловый сприт, N-метилпирролидон, метоксипропилацетат, пропиленкарбонат, этилен карбонат.
6. Композиция по п.1, отличающаяся тем, что она содержит обработанные амином и органосиланом наночастицы оксида цинка, гомогенно распределенные в матрице полиэфирполиола на основе диэтаноламида растительного масла, выбранного из ряда: подсолнечное масло, соевое масло, льняное масло, рапсовое масло.
7. Композиция по п.1, отличающаяся тем, что она содержит обработанные амином и органосиланом наночастицы оксида цинка, гомогенно распределенные в матрице полиэфирполиола на основе касторового масла.
8. Способ получения композиции по п.1, включающий приготовление водного раствора амина, подготовку порошков ацетата цинка и гидроксида натрия или калия, растворение ацетата цинка в приготовленном растворе с последующим добавлением гидроксида натрия или калия к реакционной смеси ацетат - органический амин - вода, отделение полученного продукта от раствора ацетата натрия или калия, его промывку и обработку органосиланами с последующим введением его в воду или органическую матрицу.
9. Способ по п.8, отличающийся тем, что наночастицы оксида цинка обрабатывают амином и органосиланом одновременно.
10. Способ по п.8, отличающийся тем, что применяют водный раствор с концентрацией амина от 5 до 15%.
11. Способ по п.8, отличающийся тем, что в качестве амина для поверхностной обработки наночастиц оксида цинка используют этилендиамин, и/или моноэтаноламин, и/или полиоксипропилендиамин, и/или полиоксипропилентриамин.
12. Способ по п.8, отличающийся тем, что выделяют из оставшегося раствора амин для повторного использования.
13. Способ по п.8, отличающийся тем, что осуществляют обработку органосиланом, выбранным из ряда: 3-(2-аминоэтил)-аминопропилтриметоксисилан, 3-аминопропилтриэтоксисилан, диэтиламинометилтриэтоксисилан, метилтриметоксисилан, метилтриэтоксисилан, диметилдиэтоксисисилан, винилтриметоксисилан, винилтриэтоксисилан, фенилтриметоксисилан, октилтриэтоксисилан.
14. Способ по п.8, отличающийся тем, что осуществляют обработку органосиланом в количестве 0,5-3 мас.%, от реакционной смеси.
15. Способ по п.8, отличающийся тем, что обработанные амином и органосиланом наночастицы оксида цинка гомогенно распределяют в матрице диалкилфталата, выбранном из ряда: диоктилфталат, ди(2-этил)гексилфталат, диизононилфталат, дибутилфталат, диизобутилфталат.
16. Способ по п.8, отличающийся тем, что обработанные амином и органосиланом наночастицы оксида цинка гомогенно распределяют в матрице органического растворителя, выбранного из ряда: толуол, ксилол, бензол, бензиловый сприт, N-метилпирролидон, метоксипропилацетат, пропиленкарбонат, этиленкарбонат.
17. Способ по п.8, отличающийся тем, что обработанные амином и органосиланом наночастицы оксида цинка гомогенно распределяют в матрице полиэфирполиола на основе диэтаноламида растительного масла, выбранного из ряда: подсолнечное масло, соевое масло, льняное масло, рапсовое масло.
18. Способ по п.17, отличающийся тем, что в качестве полиэфирполиола используется диэтаноламид подсолнечного масла с гидроксильным числом 290-330.
19. Способ по п.8, отличающийся тем, что обработанные амином и органосиланом наночастицы оксида цинка гомогенно распределяют в матрице полиэфирполиола на основе касторового масла.
20. Способ по п.19, отличающийся тем, что в качестве полиэфирполиола используется полиол с гидроксильным числом 190-220 и вязкостью 800-1000 мПа·с.
21. Способ по п.8, отличающийся тем, что обработку органосиланом производят одновременно с введением дисперсии наночастиц оксида цинка в органическую матрицу.
22. Способ по п.8, отличающийся тем, что для получения дисперсий используют ультразвуковую обработку.